(57)【特許請求の範囲】
【請求項１】
ハニカム面が多角形形状である多角柱状のハニカム構造体の乾燥方法であって、
前記ハニカム構造体の表面の少なくとも隅角部および各辺の凹凸部を平坦化する平坦化工程と、
少なくとも前記隅角部および前記各辺に、マイクロ波からハニカム構造体を保護する被覆材を被覆する被覆材被覆工程と、
その後ハニカム構造体にマイクロ波を照射する照射工程と、
を少なくとも含むことを特徴とするハニカム構造体の乾燥方法。
【請求項２】
ハニカム面が円形状である円柱状のハニカム構造体の乾燥方法であって、
前記ハニカム構造体の表面の少なくとも円柱端部の凹凸部を平坦化する平坦化工程と、
少なくとも前記円柱端部に、マイクロ波からハニカム構造体を保護する被覆材を被覆する被覆材被覆工程と、
その後ハニカム構造体にマイクロ波を照射する照射工程と、
を少なくとも含むことを特徴とするハニカム構造体の乾燥方法。
【請求項３】
前記平坦化工程が、前記凹凸部を平坦化材料により平坦化する工程を含む請求項１または請求項２記載のハニカム構造体の乾燥方法。
【請求項４】
前記平坦化材料が、セラミックスを主原料とする坏土状材料である請求項３記載のハニカム構造体の乾燥方法。
【請求項５】
前記坏土状材料は、含水率が１０質量％〜２０質量％である請求項４記載のハニカム構造体の乾燥方法。
【請求項６】
前記平坦化材料が、マイクロ波反射材料を含む塗料である請求項３記載のハニカム構造体の乾燥方法。
【請求項７】
前記マイクロ波反射材料は、電導性を有する金属材料である請求項６記載のハニカム構造体の乾燥方法。
【請求項８】
ハニカム面が多角形形状である多角柱状のハニカム構造体の乾燥方法であって、
前記ハニカム構造体の表面の少なくとも隅角部および各辺に、マイクロ波からハニカム構造体を保護する被覆材を被覆する被覆材被覆工程と、
少なくとも前記隅角部および前記角辺の凹凸部にマイクロ波からハニカム構造体を保護する被覆テープを被覆する被覆テープ被覆工程と、
その後ハニカム構造体にマイクロ波を照射する照射工程と、
を少なくとも含むことを特徴とするハニカム構造体の乾燥方法。
【請求項９】
ハニカム面が円形状である円柱状のハニカム構造体の乾燥方法であって、
前記ハニカム構造体の表面の少なくとも円柱端部に、マイクロ波からハニカム構造体を保護する被覆材を被覆する被覆材被覆工程と、
少なくとも前記円柱端部の凹凸部にマイクロ波からハニカム構造体を保護する被覆テープを被覆する被覆テープ被覆工程と、
その後ハニカム構造体にマイクロ波を照射する照射工程と、
を少なくとも含むことを特徴とするハニカム構造体の乾燥方法。
【請求項１０】
前記被覆テープ被覆工程は、前記凹凸部の端からマイクロ波の波長の０．５倍以下の距離までの凹凸部周辺を、前記被覆テープで被覆する工程をさらに含む請求項８または請求項９記載のハニカム構造体の乾燥方法。
【請求項１１】
前記被覆テープが、マイクロ波反射材料を含む請求項８〜請求項１０のいずれかに記載のハニカム構造体の乾燥方法。
【請求項１２】
前記マイクロ波反射材料は、電導性を有する金属材料である請求項１１記載のハニカム構造体の乾燥方法。
【発明の詳細な説明】
【技術分野】
【０００１】
本発明は、ハニカム構造体の表面の凹凸部を平坦化等してマイクロ波を照射するハニカム構造体の乾燥方法に関する。
【背景技術】
【０００２】
ハニカム成形体は、電化製品や自動車排ガス等、工業用途として広く用いられている。このようなハニカム成形体を製造する場合は、まず、セラミックスを主原料として用い、水や添加剤等を混練して均一な坏土状原料とした後、この原料を金型によりハニカム状に押出加工処理する等によりハニカム形状の構造体（以下、ハニカム構造体とする場合がある。）とし、その後、ハニカム構造体を乾燥、焼成する方法が一般的に用いられている。
押出成形後のハニカム構造体は、含水率が４０質量％程度であり、このまま焼成工程を行うと、ハニカム構造体にひびや割れ等が発生してしまう。これを防止するためには、予めハニカム構造体の含水率を１０質量％程度へ低下させるべく、乾燥工程が必要となる。
【０００３】
ハニカム構造体を乾燥する方法としては、室温条件下に静置する自然乾燥方法や、乾燥環境の湿度を調整して乾燥を行う調湿乾燥方法、ハニカム構造体にマイクロ波を照射して乾燥を行うマイクロ波乾燥方法等が挙げられる。
マイクロ波乾燥方法は、自然乾燥方法や調湿乾燥方法と比べて乾燥時間を大幅に短縮することが可能であり、生産効率を向上させることができる。乾燥方法としては、電界分布を均一にした乾燥炉内へ、ハニカム構造体を設置するバッチ式による乾燥方法や、ハニカム構造体を乾燥炉内へ連続的に通過させて乾燥させる連続式による乾燥方法が知られている（例えば、引用文献１、２等）。
【０００４】
しかしながら、従来のマイクロ波乾燥方法は、小型のハニカム構造体（縦５０ｍｍ、横５０ｍｍ、高さ５０ｍｍ程度）を乾燥させるにあたっては良好な方法であるものの、要望の多い大型のハニカム構造体に適用した場合、ハニカム構造体の角部が焼け過ぎて白化したり、側面にひびや割れが発生したりしてしまい、歩留まりが悪く、ほとんど全てが不良品となってしまう。
【０００５】
これを改善するために、ハニカム構造体をマイクロ波から保護することのできる被覆材によって、ハニカム構造体の表面の隅角部や端部等を被覆すれば、白化やひび、割れ等の発生を防止することができる。
ただし、押出成形により成形されたハニカム構造体は、坏土状原料が金型を通過して押出される際に、原料の硬さや原料中の粗粒、原料が押出される速度等の条件により、掠れる等して隅角部や隅角部付近に凹凸が発生してしまう場合がある。また、ハニカム構造体は、金型から押出されたハニカム状原料を所定の長さに切断して形をなすものであるところ、原料が押出される速度が速くて切断位置がずれる場合や、原料の硬さや切断速度、切断に用いるピアノ線の切れ味が悪くなる等の条件により、ハニカム面の隅角部や端部で凹みやバリといった凹凸が発生する場合がある。
このような凹凸のあるハニカム構造体について、その表面の隅角部や端部等を被覆材で被覆してマイクロ波により乾燥しても、被覆材によるマイクロ波からの保護効果が低下することにより、白化やひび、割れ等が発生して不良品となってしまう。
【先行技術文献】
【特許文献】
【０００６】
【特許文献１】特開２００６−８８６８５号
【特許文献２】特開２００３−１００４４１号
【発明の概要】
【発明が解決しようとする課題】
【０００７】
本発明は、押出成形等により表面に凹凸が生じてしまった大型のハニカム構造体の白化、ひびや割れ等を抑制し、生産効率を向上させることが可能なハニカム構造体の乾燥方法を提供することを目的とする。
【課題を解決するための手段】
【０００８】
上記問題を解決するため、本発明者は、ハニカム構造体に被覆材を被覆する工程について見直しを行った。
凹凸のあるハニカム構造体の場合、その表面の隅角部や端部等を被覆材で完全に被覆することは難しく、被覆の不十分な隅角部や端部と被覆材との間に隙間ができてしまうことがわかった。そして、このような隙間ができた状態でマイクロ波により乾燥を行うと、その隙間からマイクロ波が侵入し、結果として白化やひび、割れ等の発生につながることを確認した。
このような白化等の原因を踏まえた上で、本発明者は、ハニカム構造体の白化やひび、割れ等を防止するべく鋭意検討を行った。その結果、ハニカム構造体の凹凸部分を平坦化すれば、被覆材を被覆しても隙間が生じることがなく、マイクロ波により乾燥しても、白化等の発生を防止し、乾燥が良好に行えることがわかった。また、ハニカム構造体と被覆材との隙間を、マイクロ波からハニカム構造体を保護する被覆テープで被覆すれば、隙間にマイクロ波が侵入することを防ぐことが可能となり、白化等を防止できることがわかった。これらの方法により、マイクロ波による乾燥が良好に行えることで乾燥工程の歩留まりが上がり、生産効率が向上することを見出し、本発明を完成するに至った。
【０００９】
すなわち、本発明に係る第一の形態は、ハニカム面が多角形形状である多角柱状のハニカム構造体の乾燥方法であって、前記ハニカム構造体の表面の少なくとも隅角部および各辺の凹凸部を平坦化する平坦化工程と、少なくとも前記隅角部および前記各辺に、マイクロ波からハニカム構造体を保護する被覆材を被覆する被覆材被覆工程と、その後ハニカム構造体にマイクロ波を照射する照射工程と、を少なくとも含むことを特徴とするハニカム構造体の乾燥方法である。
【００１０】
本発明に係る第二の形態は、ハニカム面が円形状である円柱状のハニカム構造体の乾燥方法であって、前記ハニカム構造体の表面の少なくとも円柱端部の凹凸部を平坦化する平坦化工程と、少なくとも前記円柱端部に、マイクロ波からハニカム構造体を保護する被覆材を被覆する被覆材被覆工程と、その後ハニカム構造体にマイクロ波を照射する照射工程と、を少なくとも含むことを特徴とするハニカム構造体の乾燥方法である。
【００１１】
本発明に係る第三の形態は、ハニカム面が多角形形状である多角柱状のハニカム構造体の乾燥方法であって、前記ハニカム構造体の表面の少なくとも隅角部および各辺に、マイクロ波からハニカム構造体を保護する被覆材を被覆する被覆材被覆工程と、少なくとも前記隅角部および前記角辺の凹凸部にマイクロ波からハニカム構造体を保護する被覆テープを被覆する被覆テープ被覆工程と、その後ハニカム構造体にマイクロ波を照射する照射工程と、を少なくとも含むことを特徴とするハニカム構造体の乾燥方法である。
【００１２】
本発明に係る第四の形態は、ハニカム面が円形状である円柱状のハニカム構造体の乾燥方法であって、前記ハニカム構造体の表面の少なくとも円柱端部に、マイクロ波からハニカム構造体を保護する被覆材を被覆する被覆材被覆工程と、少なくとも前記円柱端部の凹凸部にマイクロ波からハニカム構造体を保護する被覆テープを被覆する被覆テープ被覆工程と、その後ハニカム構造体にマイクロ波を照射する照射工程と、を少なくとも含むことを特徴とするハニカム構造体の乾燥方法である。
【発明の効果】
【００１３】
本発明のハニカム構造体の乾燥方法によれば、凹凸のある大型のハニカム構造体であっても、その表面の隅角部等をマイクロ波から十分に保護することができ、マイクロ波の照射による白化やひび、割れ等の発生を抑制し、良好に乾燥させることが可能である。
【図面の簡単な説明】
【００１４】
【図１】凹凸部を平坦化し、被覆材を被覆した多角柱状のハニカム構造体の一態様を示す斜視図である。
【図２】凹凸部を平坦化し、被覆材を被覆した円柱状のハニカム構造体の一態様を示す斜視図である。
【図３】凹凸部を平坦化し、被覆材を被覆した多角柱状のハニカム構造体の一態様を示す側面図である。
【図４】被覆材を被覆し、被覆テープを被覆した多角柱状のハニカム構造体の一態様を示す斜視図である。
【図５】被覆材を被覆し、被覆テープを被覆した円柱状のハニカム構造体の一態様を示す斜視図である。
【図６】被覆材を被覆し、被覆テープを被覆した多角柱状のハニカム構造体の一態様を示す側面図である。
【発明を実施するための形態】
【００１５】
以下、本発明に係るハニカム構造体の乾燥方法ついて、その一般的形態を詳細に説明する。
まず、本発明の乾燥方法は、ハニカム構造体を対象とする。ハニカム構造体は、その形状が一定のものではなく、ハニカム面が四角形や五角形、六角形といった多角形形状である多角柱状のものや、ハニカム面が円形状である円柱状のものが挙げられる。
そして、本発明の乾燥方法は、このようなハニカム構造体の表面の所定部分の凹凸部を平坦化する平坦化工程と、所定部分にマイクロ波からハニカム構造体を保護する被覆材を被覆する被覆材被覆工程と、その後ハニカム構造体にマイクロ波を照射する照射工程と、を少なくとも含む。
平坦化工程と被覆材被覆工程は、いずれかの工程を先に行うことができる。たとえば、ハニカム構造体表面の凹凸部を平坦化した後に、被覆材を被覆することができる。また、被覆材を被覆した後に、凹凸によるハニカム構造体と被覆材との間の隙間を平坦化することも可能である。
なお、マイクロ波は、周波数が３００ＭＨｚ〜３０ＧＨｚ（波長１ｃｍ〜１ｍ）の電波の総称であり、ハニカム構造体に照射するマイクロ波はこの範囲の周波数のものを用いることができる。一般的には、周波数が２４５０ＭＨｚ前後のマイクロ波を用い、この場合のマイクロ波の波長（λ）は、約１２０ｍｍである。
【００１６】
ハニカム面が多角形形状である多角柱状のハニカム構造体を乾燥させる場合、平坦化工程は、ハニカム構造体の表面の少なくとも隅角部および各辺の凹凸部を平坦化する工程である。この工程は、ハニカム構造体と被覆材との隙間を無くして、マイクロ波の侵入を防止するための工程であり、凹部を埋めたり、凸部を取り除くこと等により平坦化する。
また、被覆材被覆工程は、ハニカム構造体の表面の少なくとも隅角部および各辺に、マイクロ波からハニカム構造体を保護する被覆材を被覆する工程である。このようにマイクロ波が集中しやすい隅角部や各辺を被覆すれば、当該部分の白化やひび、割れ等の発生を防止することが出来る。
また、被覆材は、マイクロ波がハニカム構造体へ侵入することを防ぎ、保護することの出来るものであり、サセプタやテープ、コーティング、パテ等が挙げられる。このような被覆材としては、マイクロ波を反射する材料を含むものであることが好ましい。被覆材がマイクロ波反射材料を含む場合には、マイクロ波反射材料として電導性を有する金属材料を用いることができる。電導性を有する金属材料であれば、マイクロ波を効果的に反射し、ハニカム構造体をマイクロ波から十分に保護することができる。電導性を有する金属材料としては、アルミニウム、銅、鉄、ステンレス、真鍮のいずれか、またはこれらの組み合わせからなる材料等が挙げられる。
【００１７】
なお、被覆材を被覆するのは、被覆対象となる多角柱状のハニカム構造体が、ハニカム面の対角線のうち少なくとも１つの長さ、多角形の辺の長さ、または、ハニカム構造体の高さのいずれかが、マイクロ波の波長の０．５倍以上である構造体についてであることが多い。上記対角線、辺の長さ、高さのいずれもが、マイクロ波の波長の０．５倍よりも小さいハニカム構造体の場合は、被覆材で保護することなく、従来技術のマイクロ波乾燥方法を用いて乾燥させることができる。しかしながら、これら対角線等のいずれかが、波長の０．５倍以上である場合には、従来方法では白化やひび、割れ等が発生してしまう場合があるからである。
ここで、対角線は、多角形上のことなる２つの頂点同士を結ぶ線分のうち辺を除く線分のことであり、三角形以外の多角形は全て２本以上の対角線を持つ。
【００１８】
なお、被覆材の被覆間隔は、マイクロ波の波長の０．５倍〜２倍の長さであることが好ましい。ハニカム構造体のうち、ハニカム面の対角線のうち少なくとも１つの長さ、多角形の辺の長さ、または、ハニカム構造体の高さのいずれかが、マイクロ波の波長の０．５倍以上である場合には、当該０．５倍以上の幅等があるハニカム面や側面に、ひびや割れ等が発生しやすく、これらの発生を防止することができるからである。例えば、ハニカム構造体の高さがマイクロ波の波長の０．５倍〜２倍の長さである場合には、ハニカム側面のうち隅角部と各辺を被覆材で被覆することにより、白化、ひびや割れ等を防止することができる。
また、ハニカム構造体の高さがマイクロ波の波長の２倍以上の長さである場合には、ハニカム側面のうち隅角部と各辺を被覆材で被覆するのみでは、ハニカム側面にひびや割れ等が発生するおそれがあるため、隅角部と各辺に加え、各辺からマイクロ波の波長の０．５倍〜２倍の距離にあるハニカム側面にも被覆材を被覆することが好ましい。
【００１９】
次に、ハニカム面が円形状である円柱状のハニカム構造体を乾燥させる場合について説明する。平坦化工程は、ハニカム構造体の表面の少なくとも円柱端部の凹凸部を平坦化する工程である。この工程は、多角柱状のハニカム構造体の場合と同様に、ハニカム構造体と被覆材との隙間を無くして、マイクロ波の侵入を防止するための工程であり、凹部を埋めたり、凸部を取り除くこと等により平坦化する。
また、被覆材被覆工程は、ハニカム構造体の表面の少なくとも円柱端部に、マイクロ波からハニカム構造体を保護する被覆材を被覆する工程である。このようにマイクロ波が集中しやすい円柱端部を被覆すれば、当該部分の白化やひび、割れ等の発生を防止することが出来る。
【００２０】
なお、被覆材を被覆するのは、被覆対象となる円柱状のハニカム構造体が、円形状のハニカム面の直径、または、ハニカム構造体の高さのいずれかが、マイクロ波の波長の０．５倍以上である構造体についてであることが多い。上記直径、および高さのいずれもが、マイクロ波の波長の０．５倍よりも小さいハニカム構造体の場合は、被覆材で保護することなく、従来技術のマイクロ波乾燥方法を用いて乾燥させることができる。直径、および高さのいずれかが、波長の０．５倍以上である場合には、従来方法では白化やひび、割れ等が発生してしまう場合があるからである。
【００２１】
なお、被覆材の被覆間隔は、マイクロ波の波長の０．５倍〜２倍の長さであることが好ましい。ハニカム構造体のうち、ハニカム面の直径、または、ハニカム構造体の高さのいずれかが、マイクロ波の波長の０．５倍以上である場合には、当該０．５倍以上の幅等があるハニカム面や側面に、ひびや割れ等が発生しやすく、これらの発生を防止することができるからである。例えば、ハニカム面の直径がマイクロ波の波長の０．５倍〜２倍の長さである場合には、ハニカム構造体の円柱端部を被覆材で被覆することにより、白化、ひびや割れ等を防止することができる。
また、ハニカム面の直径がマイクロ波の波長の２倍以上の長さである場合には、ハニカム構造体の円柱端部を被覆材で被覆するのみでは、ハニカム面に発生するひびや割れ等が発生するおそれがあるため、円柱端部に加え、円柱端部からマイクロ波の波長の０．５倍〜２倍の距離にあるハニカム面およびハニカム側面に被覆材を被覆することが好ましい。すなわちこの場合には、ハニカム面へ太陽十字形に被覆材を被覆すると共に、ハニカム構造体上部のハニカム面と下部のハニカム面に被覆された十字形の被覆材をつなぐように、ハニカム側面に被覆材が被覆されることとなる。
【００２２】
本発明のハニカム構造体の乾燥方法において、被覆材の被覆幅は、マイクロ波の波長の０．５倍以下であることが好ましい。被覆幅が０．５倍を超えると、マイクロ波がハニカム構造体へ侵入することを過剰に妨害する場合があり、乾燥遅延となるからである。被覆幅がマイクロ波の波長の０．１倍以上あれば、マイクロ波からハニカム構造体を十分に保護することができる。被覆幅の基準をマイクロ波の波長の０．２倍とし、ハニカム構造体の形状や大きさに応じて適宜被覆幅を調整することで、ハニカム構造体を効率良く乾燥させることができる。
【００２３】
本発明のハニカム構造体の乾燥方法において、平坦化工程が、凹凸部を平坦化材料により平坦化する工程を含むことが好ましい。凹部に平坦化材料を充填することや、凸部周辺を凸部の高さに合わせて平坦化材料を付することにより、凹凸部を平坦化することができるからである。
【００２４】
前記平坦化材料としては、セラミックスを主原料とする坏土状材料を用いることができる。この坏土状材料は、ハニカム構造体の原料となる坏土状原料とほぼ同一の材料である。そのため、坏土状材料をハニカム構造体と一体化させることができ、被覆材とハニカム構造体の隙間が埋まることで、マイクロ波での乾燥による白化等を防止することができるからである。
ここで、坏土状材料は、含水率が１０質量％〜２０質量％であることが好ましい。含水率が１０質量％〜２０質量％の範囲内であれば、取り扱い易く、誘電損失が含水率２０質量％〜５０質量％の値と比較して小さくなるためパワー吸収量が少なく、ハニカム構造体の表面の平坦化を速やかに行うことができるからである。含水率が１０質量％より少ないと、坏土状材料そのものが硬くなってしまい、凹凸に合わせた形状とすることが難しく、また、平坦化する際にハニカム構造体を変形させてしまうおそれがある。また、含水率が２０質量％より多いと、材料そのものとしては柔らかくなってしまい、取り扱いにくくなって平坦化の処理が難しくなる場合や、例えば凹部に充填した坏土状材料が垂れてくる等により隙間を十分に埋めることが難しくなる場合がある。
なお、乾燥前のハニカム構造体の含水率は約４０質量％であることから、含水率の高いほうがマイクロ波を吸収しやすいため、坏土状材料で平坦化したハニカム構造体をマイクロ波により乾燥させた場合、含水率の少ない坏土状材料の方はマイクロ波の吸収は小さくなるため影響は小さい。場合によっては、含水率の少ない坏土状材料に白化やひび、割れ等が発生することがある。ただし、この白化等の発生した部分は、ハニカム構造体の表面の一部であることから、ハニカム性能を害することはなく、問題ない。このような場合には、乾燥後に白化等の発生した部分を除去し、焼成等の後工程に移ることができる。
【００２５】
また、前記平坦化材料としては、マイクロ波反射材料を含む塗料を用いることができる。
ハニカム構造体表面の凹凸部をこのような塗料で平坦化すれば、マイクロ波を反射することで白化等を防止することができる。
塗料としては、チクソ性の高いフラットペイントや高粘度材料としてのパテ、コーキング剤やシーリング剤等が挙げられる。
また、マイクロ波反射材料としては、電導性を有する金属材料を用いることができる。電導性を有する金属材料であれば、マイクロ波を効果的に反射し、ハニカム構造体の表面の凹凸部をマイクロ波から十分に保護することができる。電導性を有する金属材料としては、アルミニウム、銅、鉄、ステンレス、真鍮のいずれか、またはこれらの組み合わせからなる材料等が挙げられる。
【００２６】
次に、本発明の乾燥方法として、これまで説明した上記方法とは異なる態様の乾燥方法について説明する。その乾燥方法とは、ハニカム構造体の表面の所定部分に、マイクロ波からハニカム構造体を保護する被覆材を被覆する被覆材被覆工程と、所定部分の凹凸部にマイクロ波からハニカム構造体を保護する被覆テープを被覆する被覆テープ被覆工程と、その後ハニカム構造体にマイクロ波を照射する照射工程と、を少なくとも含む。
被覆材被覆工程と被覆テープ被覆工程は、いずれかの工程を先に行うことができる。たとえば、被覆材を被覆した後に、ハニカム構造体と被覆材との隙間を被覆するために被覆テープを被覆することができる。また、凹凸部を予め被覆テープで被覆した後に、被覆材を被覆することも可能である。
なお、被覆対象となるハニカム構造体や、被覆材被覆工程、被覆材、被覆材の被覆間隔等の説明については、上記した本発明の乾燥方法にて説明したとおりである。
【００２７】
ハニカム面が多角形形状である多角柱状のハニカム構造体を乾燥させる場合、被覆テープ被覆工程は、ハニカム構造体の表面の少なくとも隅角部および角辺の凹凸部にマイクロ波からハニカム構造体を保護する被覆テープを被覆する工程である。この工程は、凹凸部を被覆してマイクロ波の侵入を防止するための工程である。
【００２８】
次に、ハニカム面が円形状である円柱状のハニカム構造体を乾燥させる場合について説明する。被覆テープ被覆工程は、ハニカム構造体の表面の少なくとも円柱端部の凹凸部にマイクロ波からハニカム構造体を保護する被覆テープを被覆する工程である。多角柱状のハニカム構造体の場合と同様に、凹凸部を被覆してマイクロ波の侵入を防止するための工程である。
【００２９】
前記被覆テープ被覆工程は、ハニカム構造体の表面の凹凸部の端からマイクロ波の波長の０．２５倍以下の距離までの凹凸部周辺を、被覆テープで被覆する工程をさらに含むことが好ましい。凹凸部のみを被覆すれば、乾燥による白化等は十分に防ぐことができる。
ただし、被覆テープや被覆材を被覆した後、マイクロ波を照射する照射工程へ移ることとなるが、この照射工程は、マイクロ波発振器を備えた乾燥炉等により行う。すなわち、ハニカム構造体を乾燥炉へと移動させる際に、ハニカム構造体の向きを変えたり、振動等により被覆テープがずれてしまうことで、凹凸部が露出してしまう場合がある。このような場合であっても、凹凸部周辺まで被覆しておけば、凹凸部が露出することはない。
凹凸部周辺を被覆する差異、凹凸部の端からマイクロ波の波長の０．２５倍以下の距離までを被覆すれば、凹凸部の露出のおそれに十分備えることができる。マイクロ波の波長の０．２５倍を超えて被覆してしまうと、被覆面積が大きくなってしまうことによる乾燥遅延や、マイクロ波の均一な照射を妨げてハニカム構造体が均一に乾燥しない等の弊害が生じる場合がある。
凹凸部周辺の被覆は、被覆テープによりまず凹凸部を被覆した後、凹凸部周辺を被覆する方法とすることができる。また、凹凸部と凹凸部周辺を同時に被覆することもできる。
【００３０】
また、前記被覆テープとしては、マイクロ波反射材料を含む被覆テープを用いることができる。
ハニカム構造体表面の凹凸部をこのような被覆テープで平坦化すれば、マイクロ波を反射することで白化等を防止することができる。
マイクロ波反射材料としては、電導性を有する金属材料を用いることができる。電導性を有する金属材料であれば、マイクロ波を効果的に反射し、ハニカム構造体の表面の凹凸部をマイクロ波から十分に保護することができる。電導性を有する金属材料としては、アルミニウム、銅、鉄、ステンレス、真鍮のいずれか、またはこれらの組み合わせからなる材料等が挙げられる。電導性を有する金属材料を含む被覆テープの具体例は、アルミ箔テープや銅箔テープ等の金属箔テープである。
【００３１】
次いで、本発明のハニカム構造体の乾燥方法の実施の形態について、図面を参照してさらに具体的に説明する。この場合において、本発明は図面を参照した実施形態に限定されるものではない。
【００３２】
図１(ａ)は、本発明の適用の対象となる多角柱状のハニカム構造体の一例をしめす斜視図である。ハニカム構造体１は、ハニカム面２が四角形形状である四角柱状の構造体である。ハニカム側面の辺には、被覆材では完全に被覆することができない程度の凹凸部３がある。
図１(ｂ)は、凹凸部３を平坦化したハニカム構造体１である。平坦化材料としてセラミックスを主原料とする坏土状材料４を用いて平坦化した。
図１(ｃ)は、凹凸部３を平坦化した後に、被覆材としてアルミ板５を用いてハニカム構造体１の表面の隅角部６ａおよび辺６ｂを保護するように被覆したものである。アルミ板５では凹凸部３を完全には被覆することができないため、坏土状材料４で平坦化した凹凸部３が露出している。アルミ板の幅を広げれば、凹凸部３を被覆することはできるものの、乾燥の際にマイクロ波がハニカム構造体へ侵入することを過剰に妨害する場合があり、乾燥遅延といった弊害が起きる原因となるため好ましくない。平坦化処理によりハニカム構造体の白化等を防止するには、凹凸部を平坦化すればたりる。
ハニカム構造体１は、ハニカム面の各辺の長さおよびハニカム構造体の高さがマイクロ波の波長の０．５倍〜２倍の長さであり、そのため、ハニカム構造体１のうち隅角部６ａと各辺６ｂを被覆材で保護すれば、マイクロ波を照射して乾燥することによる白化、ひびや割れ等を防止することができる。
【００３３】
図２は、被覆材を被覆した円柱状のハニカム構造体の一例を示す斜視図である。ハニカム構造体１は、ハニカム面２が円形状であり、ハニカム構造体の表面の円柱端部７を保護するように、被覆材としてアルミ板５が被覆されている。図１と同様に、アルミ板５では凹凸部３を完全には被覆することができないため、坏土状材料４で平坦化している。
ハニカム構造体１は、ハニカム面の直径およびハニカム構造体の高さがマイクロ波の波長の０．５倍〜２倍の長さであり、そのため、ハニカム構造体１のうち円柱端部７を被覆材で保護すれば、マイクロ波を照射して乾燥することによる白化、ひびや割れ等を防止することができる。
【００３４】
図３(ａ)、(ｄ)は、本発明の適用の対象となる多角柱状のハニカム構造体の一例として、ハニカム面が四角形形状である四角柱状の構造体の側面図である。ハニカム構造体１は、金型から押出されたハニカム状原料を、例えばピアノ線等により所定の長さに切断して形をなすものであるところ、原料の硬さや切断速度等の条件により、ハニカム面の隅角部や端部で凹み８やバリ９といった凹凸が発生している。
図３(ｂ)は、凹み８とバリ９を、坏土状材料４を用いて平坦化したハニカム構造体１の側面図である。このように平坦化することで、ハニカム構造体１の表面とアルミ板５との間に隙間が生じることなく（図３(ｃ)）、乾燥による白化を防止することができる。
図３(ｅ)は、凹み８については坏土状材料４を用いて平坦化し、バリ９は切除することで平坦化したハニカム構造体１の側面図である。このように平坦化することでも、ハニカム構造体１の表面とアルミ板５との間に隙間が生じることなく（図３(ｆ)）、乾燥による白化を防止することができる。
図３では四角柱状のハニカム構造体を用いて説明したが、円柱状のハニカム構造体についても、上記と同様の処理により平坦化できる。
【００３５】
図４(ａ)は、本発明の適用の対象となる多角柱状のハニカム構造体の一例をしめす斜視図である。ハニカム構造体１は、ハニカム面２が四角形形状である四角柱状の構造体である。ハニカム側面の辺には、被覆材では完全に被覆することができない大きさの凹凸部３がある。
図４(ｂ)は、被覆材としてアルミ板５を用いてハニカム構造体１の表面の隅角部６ａおよび辺６ｂを保護するように被覆したものである。アルミ板５では凹凸部３を被覆することができず、露出している。
図４(ｃ)は、アルミ板５を被覆したハニカム構造体１の凹凸部３に、被覆テープとしてアルミテープ１０を保護するように被覆したものである。アルミテープ１０の被覆により、凹凸部３へマイクロ波が照射されるのを防止することが可能であり、ハニカム構造体１の白化等を防止することができる。
アルミテープ１０は、凹凸部３の端からマイクロ波の波長の０．２５倍以下の距離ｎまでの凹凸部周辺を、被覆することが好ましい（図４(ｄ)）。
【００３６】
図５は、被覆材を被覆した円柱状のハニカム構造体の一例を示す斜視図である。ハニカム構造体の表面の円柱端部７を保護するように、被覆材としてアルミ板５が被覆されている。図４と同様に、凹凸部３はアルミ板５では完全に被覆できないため、アルミテープ１０で被覆されている。
【００３７】
図６(ａ)、（ｄ）は、本発明の適用の対象となる多角柱状のハニカム構造体の一例として、ハニカム面が四角形形状である四角柱状の構造体の側面図である。ハニカム構造体１は、金型から押出されたハニカム状原料を、例えばピアノ線等により所定の長さに切断して形をなすものであるところ、原料の硬さや切断速度等の条件により、ハニカム面の隅角部や端部で凹み８やバリ９といった凹凸が発生している。
図６(ｂ)は、被覆材としてアルミ板５を用いてハニカム構造体１の表面の隅角部および辺を保護するように被覆したものである。アルミ板５では凹み８を完全には被覆することができず、露出している。また、バリ９が凸部となっているため、アルミ板５で辺の一部を被覆することができず、隙間１１がみとめられる。
図６(ｃ)は、図６(ｂ)においてアルミ板５を被覆したハニカム構造体１の凹み８および隙間１１を保護するように、被覆テープとしてアルミテープ１０を被覆したものである。アルミテープ１０の被覆により、凹み８や隙間１１へマイクロ波が照射されるのを防止することが可能であり、ハニカム構造体１の白化等を防止することができる。
図６(ｅ)は、被覆材としてアルミ板５を用いてハニカム構造体１の表面の隅角部および辺を保護するように被覆したものである。アルミ板５では凹み８を被覆することができず、露出している。ただし、バリ９はアルミ板５を被覆する前に切除したことから、図６(ｂ)で示すような隙間１１はなく、アルミ板５で辺の一部を被覆することができる。
図６(ｆ)は、図６(ｅ)においてアルミ板５を被覆したハニカム構造体１の凹み８を保護するように、アルミテープ１０を被覆したものである。アルミテープ１０の被覆により、凹み８へマイクロ波が照射されるのを防止することが可能であり、ハニカム構造体１の白化等を防止することができる。
図６では四角柱状のハニカム構造体を用いて説明したが、円柱状のハニカム構造体についても、上記と同様の処理によりアルミテープ１０によりハニカム構造体１の白化等を防止できる。
【００３８】
図１〜図６に示す工程の後、被覆材を被覆したハニカム構造体は、含水率を減少させるため、マイクロ波を照射することにより乾燥される。
【実施例】
【００３９】
以下、実施例及び比較例に基づき本発明を更に具体的に説明するが、本発明は以下の実施例に何ら限定されるものではない。
【００４０】
ハニカム構造体の製造
タルク、カオリン、アルミナ、バインダー、水、および添加剤等を混練して均一な坏土状とした坏土状原料を、押出成形し、ハニカム面と平行方向にピアノ線で切断することにより、ハニカム面の縦１５０ｍｍ、ハニカム面の横１５０ｍｍ、高さ２００ｍｍ、壁厚１ｍｍ、セル数４８４個（縦方向：２２個、横方向：２２個）の四角柱状のハニカム構造体（含水率：４０質量％）を複数体製造した。
得られたハニカム構造体のうち、原料中のわずかな粗粒が金型の角部に溜まることにより、ハニカム側面の辺の一部に図１(ａ)に示すような凹凸部が存在するハニカム構造体が認められた。また、ピアノ線の切れ味が低下したことが影響して、ハニカム面に図３(ａ)に示すような凹み８、バリ９が存在するハニカム構造体がみとめられた。
このように、ハニカム側面の辺の一部に凹凸部があり、かつハニカム面に凹みやバリが存在するハニカム構造体を用いて、下記実施例、比較例を実施した。
【００４１】
［実施例１］
ハニカム構造体の原料となる上記坏土状原料と同じものを材料とし、ハニカム構造体（２０体）の凹凸部に充填して図１(ｂ)に示すように平坦化した。また、図３(ｅ)に示すように、ハニカム面の凹みについても同様に坏土状材料を充填して平坦化し、バリは切除することで平坦化した。続いて、図１(ｃ)に示すように、ハニカム構造体の隅角部および各辺を保護するため、厚み０．１ｍｍ、幅ｍ（図１(ｃ)）が３０ｍｍのアルミ板を被覆材として被覆した。
【００４２】
［実施例２］
含水率が１５質量％である坏土状材料を使用し、実施例１と同様に、ハニカム構造体（２０体）について平坦化工程、被覆材被覆工程を行った。
【００４３】
［実施例３］
図４(ｂ)に示すように、ハニカム構造体（２０体）の隅角部および各辺を保護するため、厚み０．１ｍｍ、幅が３０ｍｍのアルミ板を被覆材として被覆した。ハニカム側面の辺の一部にある凹凸部が露出したため、図４(ｃ)に示すようにアルミテープで凹凸部を被覆した。また、図６(ｅ)に示すように、ハニカム面の凹みについてもアルミテープで被覆した。バリについては、ハニカム構造体とアルミ板との間に隙間ができないよう、アルミ板を被覆する前に予め切除した。
なお、アルミテープ１０の被覆は、図４(ｄ)に示すように、凹凸部の端から３０ｍｍ（マイクロ波の波長の０．２５倍の距離）までの凹凸部周辺とした。
【００４４】
［比較例１］
図４(ｂ)に示すように、ハニカム構造体（２０体）の隅角部および各辺を、厚み０．１ｍｍ、幅が３０ｍｍのアルミ板で被覆した。ハニカム側面の辺の一部で露出した凹凸部はその状態のままとしたため、図４(ｂ)に示すように、凹凸部に隙間が生じた。また、ハニカム面の凹みやバリもその状態のままとしたため、図６(ｂ)に示すように、凹みやバリによりハニカム構造体とアルミ板との間に隙間が生じた。
【００４５】
実施例１〜３、および比較例１のハニカム構造体を、マイクロ波発振器を備えた乾燥炉内へ設置し、マイクロ波を連続的に照射して含水率が１０質量％となるまで乾燥させ、被覆材を取り外した後、ハニカム構造体の白化、ひびや割れの有無を評価した。また、生産効率の点から、乾燥工程の歩留まりは７０％以上を合格とした。
マイクロ波発振器の仕様は、ハニカム1個あたり出力：１ｋＷ（連続可変）、周波数：２４５０±３０ＭＨｚ、電源入力：三相交流、２００Ｖであり、乾燥炉の仕様は、内寸：６００Ｗ×７００Ｈ×１２００Ｌ（ｍｍ）、内炉材質：ＳＵＳ３０４である。
なお、マイクロ波の周波数は約２４５０ＭＨｚであることから、空気中の波長は約１２０ｍｍである。そのため、実施例１〜３および比較例１のハニカム構造体は、ハニカム面の辺の長さが波長の約１．２５倍（１５０ｍｍ）、高さが約１．２５倍（１５０ｍｍ）のものである。
結果を表１に示す。
【００４６】
【表１】
0005762337.tif 000002
【００４７】
表１中、白化やひび、割れは、ハニカム構造体２０体中、白化等の認められたものの割合を評価したものである。白化が１０％である場合には、ハニカム構造体２０体中２体に白化が認められたことを示す。ひびや割れについても同様である。
実施例１では、異常の認められたハニカム構造体は６体であった。これらの６体全てにおいて、ひびが認められ、これらのうち４体に白化や割れが認められた。２０体中、１４体は異常なく乾燥することができ、歩留まりは７０％であった。
また、実施例２では、平坦化材料として用いた坏土状材料の含水率が１５質量％と、ハニカム構造体の含水率よりも低く、乾燥により平坦化材料に白化やひび、割れ等が発生したものが何体か認められた。但し、ハニカム構造体そのものに異常がなければ、平坦化材料そのものを除去すれば問題ないことから、ハニカム構造体そのものの異常の有無を評価した。ハニカム構造体そのものに異常の認められたものは３体であり、これらのすべてにおいてひびが認められ、これらのうち２体に白化や割れが認められた。２０体中１７体は異常なく乾燥することができ、歩留まりは８５％であった。
なお、実施例３では、全てのハニカム構造体を異常なく乾燥することができた。
一方、比較例１では、異常の認められたハニカム構造体は１２体であった。これらのすべてにおいてひびが認められ、これらのうち１０体に白化や割れが認められた。
結果として、凹凸部等を平坦化することでハニカム構造体と被覆材との隙間を無くすことにより、白化やひび、割れを抑制することが可能となり、良好に乾燥することができた（表１：実施例１）。
また、実施例２では、平坦化材料に白化やひび、割れ等が発生した場合があったものの、ハニカム構造体そのものの白化等を抑制することが出来た結果、良好に乾燥することができた。
そして、凹凸部等をアルミテープで被覆することによっても、マイクロ波が凹凸部等へ侵入することを防止できたことにより、白化やひび、割れが発生せず良好に乾燥することができた（表１：実施例３）。
一方、平坦化やアルミテープによる被覆を行わなかったハニカム構造体は、凹凸部等にある隙間からマイクロ波が侵入してしまい、侵入箇所を中心として白化、ひび、割れがみとめられ、歩留まりが低い結果となった（表１：比較例１）。
【産業上の利用可能性】
【００４８】
本発明のハニカム構造体の乾燥方法によれば、凹凸のある大型のハニカム構造体であっても、その表面の隅角部等をマイクロ波から十分に保護することができ、マイクロ波の照射による白化やひび、割れ等の発生を抑制し、良好に乾燥させることが可能であるため、産業上有用である。
【符号の説明】
【００４９】
１    ハニカム構造体
２    ハニカム面
３    凹凸部
４    坏土状材料
５    アルミ板
６ａ  ハニカム構造体の表面の隅角部
６ｂ  ハニカム構造体の表面の辺
７    円柱端部
８    凹み
９    バリ
１０    アルミテープ
１１    隙間
ｍ    アルミ板の幅
ｎ    凹凸部の端からのアルミテープの被覆幅
【図１】
0005762337.tif 000003
【図２】
0005762337.tif 000004
【図３】
0005762337.tif 000005
【図４】
0005762337.tif 000006
【図５】
0005762337.tif 000007
【図６】
0005762337.tif 000008